"シラノール基及び/又はアルコキシシリル基と置換基を有してもよいフェニル基とを有するオルガノポリシロキサンI100質量部、エポキシ基及びアルコキシ基を有するシリコーン樹脂0.5~10質量部、並びにシラノール縮合触媒を0.01~5質量部を含有する、光半導体封止用熱硬化性シリコーン樹脂組成物。前記オルガノポリシロキサンIが、A末端にシラノール基又はアルコキシシリル基を、及び、主鎖に置換基を有してもよいフェニル基を有し、25°Cで液状のオルガノポリシロキサン100質量部、並びにBシラノール基又はアルコキシシリル基と置換基を有してもよいフェニル基とを有し、25°Cで固体のオルガノポリシロキサンレジン1~200質量部を含む請求項1に記載の光半導体封止用熱硬化性シリコーン樹脂組成物。前記A成分が下記式1で示される請求項2に記載の光半導体封止用熱硬化性シリコーン樹脂組成物。式1:SiO42aRSiO32bR2SiO22cR3SiO12dXO12e[式中、Rは置換基を有してもよいフェニル基又は1価の有機基置換基を有してもよいフェニル基を除く。であり同一でも異なっていてもよく、Xは水素基または炭素数1~3のアルキル基であり、1分子中に含まれるRの合計量中30モル以上が置換基を有してもよいフェニル基であり、a、b及びdは0又は正数であり、c及びeは正数であり、cはa、b、d及びeのいずれよりも大きい。]前記成分Bの量が前記A成分100質量部に対して5~60質量部である請求項2又は3に記載の光半導体封止用熱硬化性シリコーン樹脂組成物。前記シラノール縮合触媒が錫化合物、亜鉛化合物及びジルコニウム化合物から選ばれる1種以上の触媒である請求項1~4のいずれかに記載の光半導体封止用熱硬化性シリコーン樹脂組成物。前記シラノール縮合触媒が錫化合物及び亜鉛化合物を少なくとも含む請求項1~5のいずれかに記載の光半導体封止用熱硬化性シリコーン樹脂組成物。前記ポリシロキサンIの屈折率が1.5以上である請求項1~6のいずれかに記載の光半導体封止用熱硬化性シリコーン樹脂組成物。光半導体が請求項1~7のいずれかに記載の光半導体封止用熱硬化性シリコーン樹脂組成物によって封止されている封止体。しかしながら本願発明者はフェニル基及びシラノール基を有するシラノール基含有化合物等を含有する組成物を用いる場合基材との密着性に改善の余地があることを見出した。そこで本願発明は、基材との密着性に優れる光半導体封止用熱硬化性シリコーン樹脂組成物を提供することを目的とする。本発明者は上記課題を解決すべく鋭意研究した結果、シラノール基及び/又はアルコキシシリル基と置換基を有してもよいフェニル基とを有するオルガノポリシロキサンI100質量部、エポキシ基及びアルコキシ基を有するシリコーン樹脂0.5~10質量部、並びにシラノール縮合触媒を0.01~5質量部を含有する組成物が基材との密着性に優れる光半導体封止用熱硬化性シリコーン樹脂組成物となりうることを見出し本発明を完成させた。すなわち、本発明は、下記1~8を提供する。1.シラノール基及び/又はアルコキシシリル基と置換基を有してもよいフェニル基とを有するオルガノポリシロキサンI100質量部、エポキシ基及びアルコキシ基を有するシリコーン樹脂0.5~10質量部、並びにシラノール縮合触媒を0.01~5質量部を含有する、光半導体封止用熱硬化性シリコーン樹脂組成物。2.前記オルガノポリシロキサンIが、A末端にシラノール基又はアルコキシシリル基を、及び、主鎖に置換基を有してもよいフェニル基を有し、25°Cで液状のオルガノポリシロキサン100質量部、並びにBシラノール基又はアルコキシシリル基と置換基を有してもよいフェニル基とを有し、25°Cで固体のオルガノポリシロキサンレジン1~200質量部を含む上記1に記載の光半導体封止用熱硬化性シリコーン樹脂組成物。3.前記A成分が下記式1で示される上記2に記載の光半導体封止用熱硬化性シリコーン樹脂組成物。式1:SiO42aRSiO32bR2SiO22cR3SiO12dXO12e[式中、Rは置換基を有してもよいフェニル基又は1価の有機基置換基を有してもよいフェニル基を除く。であり同一でも異なっていてもよく、Xは水素基または炭素数1~3のアルキル基であり、1分子中に含まれるRの合計量中30モル以上が置換基を有してもよいフェニル基であり、a、b及びdは0又は正数であり、c及びeは正数であり、cはa、b、d及びeのいずれよりも大きい。]4.前記成分Bの量が前記A成分100質量部に対して5~60質量部である上記2又は3に記載の光半導体封止用熱硬化性シリコーン樹脂組成物。5.前記シラノール縮合触媒が錫化合物、亜鉛化合物及びジルコニウム化合物から選ばれる1種以上の触媒である上記1~4のいずれかに記載の光半導体封止用熱硬化性シリコーン樹脂組成物。6.前記シラノール縮合触媒が錫化合物及び亜鉛化合物を少なくとも含む上記1~5のいずれかに記載の光半導体封止用熱硬化性シリコーン樹脂組成物。7.前記ポリシロキサンIの屈折率が1.5以上である上記1~6のいずれかに記載の光半導体封止用熱硬化性シリコーン樹脂組成物。8.光半導体が上記1~7のいずれかに記載の光半導体封止用熱硬化性シリコーン樹脂組成物によって封止されている封止体。本発明の光半導体封止用熱硬化性シリコーン樹脂組成物は基材との密着性に優れる。本発明の封止体は生産性、耐久性に優れる。本発明について以下詳細に説明する。本発明の光半導体封止用熱硬化性シリコーン樹脂組成物本発明の組成物は、シラノール基及び/又はアルコキシシリル基と置換基を有してもよいフェニル基とを有するオルガノポリシロキサンI100質量部、エポキシ基及びアルコキシ基を有するシリコーン樹脂0.5~10質量部、並びにシラノール縮合触媒を0.01~5質量部を含有する、光半導体封止用熱硬化性シリコーン樹脂組成物である。本発明の組成物はオルガノポリシロキサンIに対して、エポキシ基及びアルコキシ基を有するシリコーン樹脂以下これらをC成分又はCという。を含有することによって、基材に対する密着性に優れる。オルガノポリシロキサンIについて以下に説明する。本発明の組成物に含有されるポリシロキサンIはシラノール基及び/又はアルコキシシリル基と置換基を有してもよいフェニル基とを有するオルガノポリシロキサンである。ポリシロキサンIの屈折率は、得られる硬化物封止材が高屈折率となり透明性に優れるという観点から、1.5以上であるのが好ましく、1.52~1.55であるのがより好ましい。オルガノポリシロキサンIは、基材ヘの密着性により優れ、高い硬度、高い屈折率を発現させることができ、硬化性具体的には短時間で高い硬度を発現させ経時的な硬度変化が少ない。以下同様。、熱安定性、作業性に優れ、透明性が高いという観点から、A末端にシラノール基又はアルコキシシリル基を、及び、主鎖に置換基を有してもよいフェニル基を有し、25°Cで液状のオルガノポリシロキサン、並びにBシラノール基又はアルコキシシリル基と置換基を有してもよいフェニル基とを有し、25°Cで固体のオルガノポリシロキサンレジンからなる群から選ばれる少なくとも1種を含むのが好ましく、Aオルガノポリシロキサン及びBオルガノポリシロキサンレジンを併用するのがより好ましい。本発明の組成物が含有することができるオルガノポリシロキサンA[これをA又はA成分ともいう。]は、末端にシラノール基又はアルコキシシリル基を、及び、主鎖に置換基を有してもよいフェニル基を有し、25°Cで液状のオルガノポリシロキサンである。本発明においてオルガノポリシロキサンは25°Cにおいて液状である。本発明の組成物はオルガノポリシロキサンAを含有することによって25°Cにおいて固体であるB成分を溶解させることができる。本発明の組成物はオルガノポリシロキサンAを含有することによって、基材ヘの密着性に優れ、高い硬度、高い屈折率を発現させることができ、硬化性具体的には短時間で高い硬度を発現させ経時的な硬度変化が少ない。以下同様。に優れ、透明性が高い。オルガノポリシロキサンAの主鎖は置換基を有してもよいフェニル基を有するシロキサン骨格であれば特に制限されない。なかでも、高い硬度、高い屈折率を発現させることができ、硬化性に優れ、透明性が高いという観点から、少なくとも鎖状のものを含むのが好ましい。オルガノポリシロキサンAは主鎖が鎖状であるものの他にさらに分岐状のものを含むことができる。主鎖が分岐状のものの量は、硬化性に優れ、高屈折率で透明性が高いという観点から、オルガノポリシロキサンA全量中の30質量以下であるのが好ましい。本発明はオルガノポリシロキサンAがシラノール基又はアルコキシシリル基及びフェニル基置換基を有してもよい。以下同様。を有することによって、シラノール基、アルコキシシリル基及びフェニル基を有するオルガノポリシロキサンレジンBとの相溶性、反応性に優れこれによって、本発明の組成物は高い硬度、高い屈折率を発現させることができ、硬化性に優れる。オルガノポリシロキサンAが有するシラノール基又はアルコキシシリル基は、基材ヘの密着性により優れ、高い硬度、高い屈折率を発現させることができ、硬化性に優れ、透明性が高いという観点から、オルガノポリシロキサンA1分子中2個以上であるのが好ましい。シラノール基又はアルコキシシリル基は基材ヘの密着性により優れ、高い硬度、高い屈折率を発現させることができ、硬化性具体的には短時間で高い硬度を発現させ経時的な硬度変化が少ない。、熱安定性、作業性に優れ、透明性が高く、本発明の組成物の粘度を低くすることができるという観点から、オルガノポリシロキサンAの末端または両末端に結合するのが好ましい。シラノール基としては例えば、下記式で表される基が挙げられる。式中、Raは炭化水素基である。炭化水素基としては例えば、脂肪族炭化水素基、脂環式炭化水素基、芳香族炭化水素基、これらの組合わせが挙げられる。アルコキシシリル基はアルコキシ基を1~3個有することができる。アルコキシ基としては、例えば、メトキシ基、エトキシ基、プロポキシ基が挙げられる。アルコキシ基が1又は2個の場合、アルコキシ基以外の基としては例えばアルキル基が挙げられる。アルコキシシリル基はトリアルコキシシリル基が好ましい態様の1つとして挙げられる。オルガノポリシロキサンAが有するフェニル基は高屈折率で透明性が高く硬化性に優れるという観点から、ポリシロキサン骨格を形成するケイ素原子に結合するのが好ましく、ケイ素原子に直接結合するのがより好ましい。フェニル基は置換基を有してもよく、置換基としては例えば、炭化水素基脂肪族炭化水素基等、ハロゲン、水酸基が挙げられる。A成分は、基材ヘの密着性により優れ、高い硬度、高い屈折率を発現させることができ、硬化性具体的には短時間で高い硬度を発現させ経時的な硬度変化が少ない。、熱安定性、作業性に優れ、透明性が高く、本発明の組成物の粘度を低くすることができるという観点から、下記式1で示される化合物であるのが好ましい。式1:SiO42aRSiO32bR2SiO22cR3SiO12dXO12e[式中、Rは置換基を有してもよいフェニル基又は1価の有機基置換基を有してもよいフェニル基を除く。であり同一でも異なっていてもよく、Xは水素基または炭素数1~3のアルキル基であり、1分子中に含まれるRの合計量中30モル以上が置換基を有してもよいフェニル基であり、a、b及びdは0又は正数であり、c及びeは正数であり、cはa、b、d及びeのいずれよりも大きい。]置換基を有してもよいフェニル基は上記と同義である。1価の有機基置換基を有してもよいフェニル基を除く。としては、例えば、脂肪族炭化水素基、脂環式炭化水素基、芳香族炭化水素基、これらの組合わせのような炭化水素基;酸素原子、窒素原子、硫黄原子のようなヘテロ原子を有する炭化水素基が挙げられる。具体的には例えば、メチル基、エチル基、プロピル基が挙げられる。炭素数1~3のアルキル基はメチル基、エチル基、n-プロピル基、イソプロピル基である。オルガノポリシロキサン1分子中に含まれるRの合計量中、置換基を有してもよいフェニル基の量は、硬化性に優れ、高屈折率で透明性が高いという観点から、30モル以上であるのが好ましく、40~80モルであるのがより好ましい。式1中のRSiO32において、Rは硬化性に優れ、高屈折率で透明性が高いという観点から、アルキル基、フェニル基であるのが好ましい。またR2SiO22においてRはRSiO32が有するRに関する同様の理由からアルキル基、フェニル基であるのが好ましく、2つのRのうち1つがアルキル基であり残りがフェニル基であるのがより好ましく、C6H5-Si-CH3O22がさらに好ましい。R3SiO12においてRはRSiO32が有するRに関する同様の理由からアルキル基、フェニル基であるのが好ましく、3つのRのうち少なくとも1つがフェニル基であり残りがアルキル基であるのが好ましく、3つのRが全てフェニル基であるのがより好ましく、C6H53SiO22がさらに好ましい。式1中、aは0又は正数であり、好ましくは0~0.2である。bは0又は正数であり、好ましくは0~0.2である。dは0又は正数であり、好ましくは0.3~1.0である。cは正数であり、好ましくは0.8以下である。eは正数であり、好ましくは0.01~0.3であり、より好ましくは0.01~0.25である。本発明の組成物に含有されるオルガノポリシロキサンAはその製造について特に制限されない。例えば、式1で表されるオルガノポリシロキサンを構成し得るハロゲン化シランを0~60°Cで反応させることによって製造することができる。オルガノポリシロキサンAを製造する際分子量の調整をするためにモノマーとしてトリアルキルモノクロロシランのような1個のハロゲンを有するトリアルキルシラン化合物を使用することができる。成分Aの分子量重量平均分子量は、より高い硬度、より高い屈折率を発現させることができ、硬化性具体的には短時間で高い硬度を発現させ経時的な硬度変化が少ない。、熱安定性、作業性に優れ、透明性が高く、本発明の組成物の粘度を低くすることができるという観点から、500~4000であるのが好ましく、500~3000であるのがより好ましい。本発明において、成分Aの分子量はテトラヒドロフランTHFを溶媒とするゲルパーミエーションクロマトグラフィーGPCによってポリスチレン換算で求められた。成分Aの液状での屈折率は、得られる硬化物が高屈折率であるという観点から、1.5以上であるのが好ましく、1.52~1.55であるのがより好ましい。上記式1において1分子中に含まれるRの合計量中30モル以上が置換基を有してもよいフェニル基であるとする場合、成分Aの屈折率を1.5以上とすることができる。オルガノポリシロキサンAはそれぞれ単独でまたは2種以上を組み合わせて使用することができる。本発明の組成物が含有することができるオルガノポリシロキサンレジンB[これをB又はB成分ともいう。]は、シラノール基、アルコキシシリル基、及び、置換基を有してもよいフェニル基を有し、25°Cで固体のオルガノポリシロキサンレジンである。本発明においてオルガノポリシロキサンレジンBは25°Cにおいて固体である。本発明の組成物はオルガノポリシロキサンレジンBを含有することによって、基材に対する密着性に優れ、高い硬度、高い屈折率を発現させることができ、硬化性具体的には短時間で高い硬度を発現させ経時的な硬度変化が少ない。、熱安定性に優れ、透明性が高い。オルガノポリシロキサンレジンBの骨格は、より高い硬度、より高い屈折率を発現させることができ、硬化性、熱安定性、作業性に優れ、透明性が高いという観点から、例えば、MQレジン、MTQレジン、MTDレジン、TDレジンが挙げられる。オルガノポリシロキサンレジンBが有するシラノール基は、基材に対する密着性により優れ、硬度が高く、硬化性に優れ、高屈折率で透明性が高いという観点から、オルガノポリシロキサン1分子中2個以上であるのが好ましい。シラノール基はAが有するシラノール基と同様である。1分子のオルガノポリシロキサンレジンBが有するシラノール基含有量は10前後重量とすることができる。フェニル基は、硬化性に優れ、高屈折率で透明性が高いという観点から、ポリシロキサン骨格を形成するケイ素原子に結合するのが好ましく、ケイ素原子に直接結合するのがより好ましい。フェニル基は置換基を有してもよく、置換基としては例えば、炭化水素基脂肪族炭化水素基等、ハロゲン、水酸基が挙げられる。オルガノポリシロキサンレジンBが有するアルコキシシリル基はアルコキシシリル基は1つ以上のアルコキシ基がケイ素原子に結合する基をいう。アルコキシ基としては例えば、メトキシ基、エトキシ基、プロピル基が挙げられる。ケイ素原子に結合する、アルコキシ基以外の基は置換基を有しない芳香族炭化水素基とすることができ、置換基を有しない芳香族炭化水素基であるのが好ましい。アルコキシシリル基は置換基を有しない芳香族炭化水素基の他にメチル基、エチル基、プロピル基などの脂肪族炭化水素基を有していてもよい。アルコキシシリル基はオルガノポリシロキサンレジンの末端、両末端、側鎖に結合することができる。B成分としては、基材に対する密着性により優れ、硬度が高くなり、硬化性に優れ、高屈折率で透明性が高いという観点から、例えば、下記式2で示される化合物が挙げられる。式2:SiO42aRSiO32bR2SiO22cR3SiO12dHO12eR1O12f式中、Rは置換基を有してもよいフェニル基又は1価の有機基置換基を有してもよいフェニル基を除く。であり同一でも異なっていてもよく、1分子中に含まれるRの合計量中30モル以上が置換基を有してもよいフェニル基であり、R1はアルキル基であり、aは0又は正数であり、bは0又は正数であり、cは正数であり、dは0又は正数であり、eは正数であり、fは正数である。置換基を有してもよいフェニル基、1価の有機基は式1と同様である。R1としてのアルキル基は例えば、メチル基、エチル基、プロピル基が挙げられる。オルガノポリシロキサンレジン1分子中に含まれるRの合計量中、置換基を有してもよいフェニル基の量は、硬化性に優れ、高屈折率で透明性が高いという観点から、30モル以上であるのが好ましく、40~80モルであるのがより好ましい。式2中のRSiO32において、Rは高硬度で硬化性に優れ、高屈折率で透明性が高いという観点から、アルキル基、フェニル基であるのが好ましい。またR2SiO22においてRはRSiO32が有するRに関する同様の理由からアルキル基、フェニル基であるのが好ましく、2つのRのうち1つがアルキル基であり残りがフェニル基であるのがより好ましく、C6H5-Si-CH3O22がさらに好ましい。R3SiO12においてRはRSiO32が有するRに関する同様の理由からアルキル基、フェニル基であるのが好ましく、3つのRのうち少なくとも1つがフェニル基であり残りがアルキル基であるのが好ましく、3つのRが全てフェニル基であるのがより好ましく、C6H53SiO22がさらに好ましい。式2中、aは0または正数であり、好ましくは0~0.3である。bは0または正数であり、好ましくは0~0.5である。dは正数であり、好ましくは0.1~0.8である。cは0または正数であり、好ましくは0~0.1である。eは正数であり、好ましくは0.05~0.2である。fは正数であり、好ましくは0.05~0.2である。本発明の組成物に含有されるオルガノポリシロキサンレジンBはその製造について特に制限されない。例えば、式2で表されるオルガノポリシロキサンレジンを構成し得るハロゲン化シランを0~60°Cで反応させることによって製造することができる。成分Bの分子量数平均分子量は、基材に対する密着性により優れ、硬度が高くなり、硬化性に優れ、高屈折率で透明性が高いという観点から、1000~5000であるのが好ましく、1500~4000であるのがより好ましく、1500を超え又は1600以上4000以下であるのがさらに好ましい。本発明において、成分Bの分子量はTHFを溶媒とするゲルパーミエーションクロマトグラフィーによってポリスチレン換算で求められた。成分Bの屈折率固体は、得られる硬化物がより高屈折率であるという観点から、1.5以上であるのが好ましく、1.52~1.55であるのがより好ましい。上記式2において1分子中に含まれるRの合計量中30モル以上が置換基を有してもよいフェニル基とする場合、成分Bの屈折率を1.5以上とすることができる。オルガノポリシロキサンレジンBはそれぞれ単独でまたは2種以上を組み合わせて使用することができる。オルガノポリシロキサンIがAオルガノポリシロキサンとBオルガノポリシロキサンレジンとを併用する場合、オルガノポリシロキサンレジンBの量は、基材ヘの密着性により優れ、高い硬度、高い屈折率を発現させることができ、硬化性、熱安定性、作業性に優れ、透明性が高いという観点から、オルガノポリシロキサンA100質量部に対して、1~200質量部であるのが好ましく、5~60質量部であるのがより好ましく、10~50質量部であるのがさらに好ましい。オルガノポリシロキサンレジンBの量がオルガノポリシロキサンA100質量部に対して200質量部以下である場合、本発明の組成物の粘度を低くすることができ、作業性例えばディスペンサー等を使用する際の組成物の付与の容易さに優れる。エポキシ基及びアルコキシ基を有するシリコーン樹脂について以下に説明する。これをC成分又はCということがある。シリコーン樹脂は主鎖がポリシロキサンであり、更にエポキシ基及びアルコキシ基を有する化合物である。エポキシ基及びアルコキシ基はそれぞれ主鎖に具体的にはケイ素原子に直接に又は有機基を介して結合することができる。有機基は特に制限されない。例えば、酸素原子、窒素原子、硫黄原子のようなヘテロ原子を有することができる炭化水素基が挙げられる。有機基を有するエポキシ基としては例えば、グリシドキシプロピル基、3,4エポキシシクロヘキシル基が挙げられる。アルコキシ基としては例えば、メトキシ基、エトキシ基、プロポキシキ基が挙げられる。シリコーン樹脂は側鎖及び/又は末端に、エポキシ基を有する基及びアルコキシ基例えばメトキシ基及び/又はエトキシ基を有し、主鎖がポリシロキサン骨格であるのが好ましい態様の1つとして挙げられる。シリコーン樹脂は、オリゴマー、エポキシ基を有するシランカップリング剤エポキシシランの、加水分解縮合物、部分加水分解縮合物とすることができる。シリコーン樹脂のエポキシ当量は、基材ヘの密着性により優れるという観点から、100~1000g/モルであるのが好ましい。シリコーン樹脂のアルコキシ基量は、密着性に優れるという観点から、10~60重量であるのが好ましい。シリコーン樹脂の重量平均分子量が、200~2000であるのが好ましく、300~2000であるのがより好ましい。シリコーン樹脂の重量平均分子量はテトラヒドロフランTHFを溶媒とするゲルパーミエーションクロマトグラフィーGPCによってポリスチレン換算で求められた。C成分は、基材ヘの密着性により優れ、高い硬度、高い屈折率を発現させることができ、硬化性、熱安定性、作業性に優れ、透明性が高いという観点から、γ-グリシドキシプロピルトリメトキシシランとポリメトキシシロキサンとの加水分解縮合物、エポキシアルキル基含有トリアルコキシシランの加水分解縮合物であるのが好ましい。シリコーン樹脂は、得られる硬化物が着色しにくく透明性に優れるという観点から、メルカプト基、アミノ基を有さないのが好ましい態様の1つとして挙げられる。本発明においてシリコーン樹脂はその概念にオルガノポリシロキサンIを含まない。シリコーン樹脂はその製造について特に制限されない。例えば、エポキシシラン、及び、さらに必要に応じて使用することができる、アルコキシシラン但しエポキシ基を有するものを除く。又はポリアルコキシシロキサンを使用してシリコーン樹脂を製造することができる。C成分としてのシリコーン樹脂を製造する際に使用されるエポキシシランとしてはエポキシ基とアルコキシシリル基とを有する化合物であれば特に制限されない。例えば、γ-グリシドキシプロピルメチルジメトキシシラン、γ-グリシドキシプロピルエチルジエトキシシラン、γ-グリシドキシプロピルメチルジエトキシシラン、β-3,4エポキシシクロヘキシルエチルメチルジメトキシシランのようなジアルコキシエポキシシラン;γ-グリシドキシプロピルトリメトキシシラン、β-3,4エポキシシクロヘキシルエチルトリメトキシシランのようなトリアルコキシエポキシシランが挙げられる。シリコーン樹脂を製造する際に必要に応じて使用することができる、アルコキシシラン但しエポキシ基を有するものを除く。はアルコキシ基を1~4個有するシラン化合物である。アルコキシシランが有するアルコキシ基としては例えば、メトキシ基、エトキシ基、プロポキシ基が挙げられる。アルコキシシランが有するアルコキシ基が1~3個の場合、アルコキシ基以外の基としては例えばアルキル基例えば、メチル基、エチル基が挙げられる。アルコキシシランとしては、例えば、ジメチルジメトキシシラン、ジエチルジメトキシシランのようなジアルコキシシラン;メチルトリメトキシシラン、エチルトリメトキシシランのようなトリアルコキシシラン;テトラメトキシシラン、テトラエトキシシランのようなテトラアルコキシシランが挙げられる。シリコーン樹脂を製造する際に必要に応じて使用することができるポリアルコキシシロキサンは、主鎖としてシリコーン骨格を有し、更にアルコキシ基を有するものである。アルコキシ基は特に制限されない。上記と同義である。C成分の量は、基材ヘの密着性に優れ、高い硬度、高い屈折率を発現させることができ、硬化性、熱安定性、作業性に優れ、透明性が高いという観点から、オルガノポリシロキサンI100質量部に対して、0.5~10質量部である。オルガノポリシロキサンIとしてオルガノポリシロキサンAとオルガノポリシロキサンレジンBとを併用する場合、同様の理由から、オルガノポリシロキサンI100質量部に対して、0.5~10質量部であるのが好ましく、0.5~5質量部であるのがより好ましい。シラノール縮合触媒について以下に説明する。本発明の組成物に含有されるシラノール縮合触媒[以下これをシラノール縮合触媒D、成分DまたはDともいう。]は、シラノール基とこれと縮合可能な基との縮合反応に適用できる化合物であれば特に制限されない。例えば従来公知のものが挙げられる。なかでも、より高い硬度、より高い屈折率を発現させることができ、硬化性具体的には短時間で高い硬度を発現させ経時的な硬度変化が少ない。、熱安定性、作業性に優れ、透明性が高く、粘度を低くすることができるという観点から、錫化合物、亜鉛化合物及びジルコニウム化合物から選ばれる1種以上の触媒であるのが好ましく、錫化合物及び亜鉛化合物を少なくとも含む場合がより好ましい。錫化合物は錫を有する化合物であれば特に制限されない。なかでも、より高い硬度、より高い屈折率を発現させることができ、硬化性、熱安定性、作業性に優れ、透明性が高く、粘度を低くすることができるという観点から、4価の錫化合物が好ましく、エステル結合を含む基及びアルキル基を有する4価のスズ化合物がより好ましい。錫化合物としては、例えば、下記式3で表される化合物が挙げられる。R2a-Sn-[O-CO-R3]4a3式中、R2はアルキル基であり、R3は炭化水素基であり、aは1~3の整数である。R2で表されるアルキル基は炭素原子数1以上のものが挙げられ、具体的には例えば、メチル基、エチル基、プロピル基、ブチル基、ペンチル基、オクチル基が挙げられる。R3で表される炭化水素基は特に制限されない。例えば、メチル基、エチル基のような脂肪族炭化水素基、脂環式炭化水素基、芳香族炭化水素基、これらの組み合わせが挙げられる。炭化水素基は直鎖状でも分岐していてもよい。炭化水素基は不飽和結合を有することができる。炭化水素基は例えば、酸素原子、窒素原子、硫黄原子のようなヘテロ原子を有することができる。錫化合物としては、例えば、ジブチルスズジアセテート、ジブチルスズジオクテート、ジブチルスズジラウレート、ジオクチルスズジアセテート、ジオクチルスズマレエートのようなジアルキルスズ化合物[上記式3で表され、aが2であるもの];ジブチルスズオキシアセテートジブチスズオキシオクチレート、ジブチルスズオキシラウレートジブチルスズビスメチルマレート、ジブチルスズオキシオレエートのようなジアルキルスズの2量体;またはジブチルスズマレートポリマー、ジオクチルスズマレートポリマー;モノブチルスズトリス2-エチルヘキサノエート[上記式3で表され、aが1であるもの]が挙げられる。錫化合物はより高硬度で、硬化性に優れ、より高屈折率で透明性が高いという観点から、なかでも、ジブチルスズジアセテート、ジブチルスズジオレエート、ジブチルスズジラウリレートが好ましい。亜鉛化合物は亜鉛を含む化合物であれば特に制限されない。例えば、亜鉛アセテート、亜鉛アセチルアセテート、2-エチルヘキサン酸亜鉛、オクチル酸亜鉛、ネオデカン酸亜鉛、ラウリン酸亜鉛、ステアリン酸亜鉛のような脂肪族カルボン酸亜鉛;ナフテン酸亜鉛のような脂環式カルボン酸亜鉛;安息香酸亜鉛、p-tert-ブチル安息香酸亜鉛、亜鉛サリチレートのような芳香族カルボン酸亜鉛等のカルボン酸塩;亜鉛メタアクリレート;亜鉛アセチルアセトナート[ZnIIアセチルアセトナート、Znacac2]、2,2,6,6-テトラメチル-3,5-ヘプタンジオネートZnのような亜鉛キレートが挙げられる。なかでも、より高硬度で硬化性に優れ、高屈折率で透明性が高いという観点から、2-エチルヘキサン酸亜鉛、ナフテン酸亜鉛が好ましい。ジルコニウム化合物はジルコニウム原子を含む化合物であれば特に制限されない。例えば、下記式4で表される化合物、下記式5で表される化合物が挙げられる。4式中、R9は炭素原子数1~18の炭化水素基である。式4で表される化合物としては、例えば、ジオクチル酸ジルコニル、ジネオデカン酸ジルコニルのような脂肪族カルボン酸塩;ナフテン酸ジルコニル、シクロヘキサン酸ジルコニルのような脂環式カルボン酸塩;安息香酸ジルコニルのような芳香族カルボン酸塩が挙げられる。5式中、R10は同一または異なる、炭素原子数1~16の炭化水素基であり、R11は同一または異なる、炭素原子数1~18の炭化水素基であり、mは1~3の整数である。式5において複数のR10は同じでも異なっていてもよい。R10で表される炭化水素基としては、例えば、脂肪族炭化水素基、脂環式炭化水素基、芳香族炭化水素基、これらの組み合わせが挙げられる。炭化水素基は直鎖状でも分岐していてもよい。炭化水素基は不飽和結合を有することができる。炭化水素基は例えば、酸素原子、窒素原子、硫黄原子のようなヘテロ原子を有することができる。R10で表される炭化水素基は硬化性により優れるという観点から環状構造を有するのが好ましい。環状構造としては、例えば、脂環式炭化水素基、芳香族炭化水素基、これらの組み合わせが挙げられる。R10は環状構造のほかに例えば脂肪族炭化水素基を有することができる。脂環式炭化水素基としては、例えば、シクロプロピル基、シクロブチル基、シクロペンチル基、シクロヘキシル基、シクロヘプチル基、シクロオクチル基のようなシクロアルキル基;ナフテン環ナフテン酸由来のシクロパラフィン環;アダマンチル基、ノルボルニル基のような縮合環系炭化水素基が挙げられる。芳香族炭化水素基としては例えば、フェニル基、ナフチル基、アズレンが挙げられる。脂肪族炭化水素基としては、例えば、メチル基、エチル基、プロピル基、イソプロピル基、ブチル基、イソブチル基、ペンチル基、ヘキシル基、オクチル基、2-エチルヘキシル基、ノニル基、デシル基、ウンデシル基が挙げられる。なかでも硬化性により優れるという観点から、R10で表される炭化水素基は脂環式炭化水素基、芳香族炭化水素基であることが好ましく、シクロプロピル基、シクロペンチル基、シクロヘキシル基、アダマンチル基、ナフテン環R10COO-としてのナフテート基、フェニル基がより好ましく、シクロプロピル基、シクロペンチル基、シクロヘキシル基、アダマンチル基、ナフテン環がさらに好ましい。また、熱安定性に優れ、相溶性に優れるという観点から、R11で表される炭化水素基の炭素原子数は3~8であるのが好ましい。R11で表される炭化水素基としては、例えば、脂肪族炭化水素基、脂環式炭化水素基、芳香族炭化水素基、これらの組み合わせが挙げられる。炭化水素基は直鎖状でも分岐していてもよい。炭化水素基は不飽和結合を有することができる。炭化水素基は例えば、酸素原子、窒素原子、硫黄原子のようなヘテロ原子を有することができる。熱安定性に優れ、相溶性に優れるという観点から、R11で表される炭化水素基は脂肪族炭化水素基であるのが好ましい。ジルコニウム化合物としては、例えば、ジルコニウムトリアルコキシモノナフテート、ジルコニウムトリアルコキシモノシクロプロパンカルボキシレート、ジルコニウムトリアルコキシシクロブタンカルボキレート、ジルコニウムトリアルコキシモノシクロペンタンカルボキシレート、ジルコニウムトリアルコキシモノシクロヘキサンカルボキシレート、ジルコニウムトリアルコキシモノアダマンタンカルボキシレートが挙げられる。またジルコニウム化合物としては、例えば式5で表される化合物と他の金属触媒例えばカルボン酸亜鉛塩との反応生成物が挙げられる。ジルコニウム化合物はその製造につい特に制限されない。例えば、従来公知のものが挙げられる。シラノール縮合触媒の量は、より高い硬度、高い屈折率を発現させることができ、硬化性に優れ、透明性が高いという観点から、オルガノポリシロキサンA100質量部に対して、0.01~5質量部であり、同様の理由から、0.01~3質量部であるのが好ましく、0.01~2質量部であるのがより好ましい。シラノール縮合触媒が錫化合物及び亜鉛化合物を少なくとも含む場合、錫化合物及び亜鉛化合物の量比は、より高い硬度となり、硬化性に優れ、より高屈折率で透明性が高いという観点から、亜鉛化合物の量が、錫化合物100質量部に対して、5~50質量部であるのが好ましく、5~30質量部であるのがより好ましい。シラノール縮合触媒が錫化合物、亜鉛化合物及びジルコニウム化合物を含む場合、錫化合物、亜鉛化合物、ジルコニウム化合物の量比は、より高い硬度となり、硬化性に優れ、より高屈折率で透明性が高いという観点から、錫化合物100質量部に対して、亜鉛化合物が5~50質量部であるのが好ましく、5~30質量部であるのがより好ましく、ジルコニウム化合物が5~50質量部であるのが好ましく、5~30質量部であるのがより好ましい。複数のシラノール縮合触媒を併用する場合、これらをそれぞれ別個に用いて本発明の組成物に含有させることができる。また、複数のシラノール縮合触媒を予め加熱して反応させたものを用いることができる。本発明の組成物は上記の成分以外に本発明の目的や効果を損なわない範囲で必要に応じてさらに添加剤を含有することができる。添加剤としては、例えば、無機フィラー、酸化防止剤、滑剤、紫外線吸収剤、熱光安定剤、分散剤、帯電防止剤、重合禁止剤、消泡剤、硬化促進剤、溶剤、無機蛍光体、老化防止剤、ラジカル禁止剤、接着性改良剤、難燃剤、界面活性剤、保存安定性改良剤、オゾン老化防止剤、増粘剤、可塑剤、放射線遮断剤、核剤、カップリング剤、導電性付与剤、リン系過酸化物分解剤、顔料、金属不活性化剤、物性調整剤が挙げられる。各種添加剤は特に制限されない。例えば、従来公知のものが挙げられる。本発明の組成物はその製造について特に制限されない。例えば上記の成分を混合することによって製造することができる。本発明の組成物を2液型として製造する場合、第1液にオルガノポリシロキサンI、成分Cを入れ、第2液に成分Dを入れ、第1液及び/又は第2液に添加剤を入れることができる。本発明の組成物は例えば加熱することによって硬化することができる。本発明の組成物を硬化させる際の温度は、より高い硬度、より高い屈折率を発現させることができ、硬化性に優れ、透明性が高いという観点から、100~200°Cであるのが好ましく、100~180°Cであるのがより好ましい。本発明の組成物は光半導体封止用として使用することができる。高屈折率及び/又は高硬度が要求される、LED封止用として最適である。本発明の組成物を適用できる光半導体は特に制限されない。本発明の組成物を光半導体に適用する方法は特に制限されない。本発明の組成物は光半導体封止用以外にも例えば、光学レンズとして使用することができる。本発明の封止体について以下に説明する。本発明の封止体は、光半導体が本発明の光半導体封止用熱硬化性シリコーン樹脂組成物によって封止されているものである。本発明の封止体に使用される光半導体は特に制限されない。本発明の封止体に使用される光半導体封止用熱硬化性シリコーン樹脂組成物は本発明の組成物であれば特に制限されない。本発明の封止体はその製造について特に制限されない。例えば、光半導体に本発明の組成物を適用例えば、塗布、ポッティングし、その後組成物を加熱して硬化させ光半導体を封止する方法が挙げられる。本発明の封止体の用途としては、例えば、自動車用ランプヘッドランプ、テールランプ、方向ランプ等、家庭用照明器具、工業用照明器具、舞台用照明器具、ディスプレイ、信号、プロジェクターが挙げられる。以下に実施例を示し本発明を具体的に説明する。但し本発明はこれらに限定されない。<評価>以下のとおり製造した組成物を用いて以下の評価を行った。結果を第1表、第2表に示す。JISA硬度:得られた組成物を150°Cの条件下で5時間、24時間または500時間硬化させて得られた硬化物厚さ2mmについてJISK6253に準拠して測定した。硬化初期150°C5時間と硬化後150°C500時間の硬度差が小さいほど経時での硬度上昇が少なく良好と判断する。この硬度差が多くとも20以内であるのが好ましい。屈折率得られた組成物を150°Cの条件下で5時間硬化させて得られた硬化物厚さ2mmについて、JISK7105:1981に準拠する測定法でATAGO社製アッベリフレクトメータを用いて、ナトリウムのスペクトルのD線589.6nmにおける屈折率を測定した。保持率透過率評価試験において、下記のとおり得られた組成物を150°Cの条件下で5時間硬化させて得られた初期硬化物、および耐熱試験初期硬化物をさらに150°Cの条件下で10日間加熱する試験後の硬化物いずれも厚さが2mm。についてそれぞれ、JISK0115:2004に準じ紫外可視吸収スペクトル測定装置島津製作所社製を用いて波長400nmにおける透過率を測定した。また、耐熱試験後の透過率の初期の透過率に対する保持率を下記計算式によって求めた。保持率=耐熱試験後の透過率/初期の透過率×100表中保持率は透過率として記載されている。保持率が85以上である場合、透過性、透過率保持性が高い。赤インク試験下記のとおり得られた組成物をディスペンサーを用いて基材5個大きさ:縦50×横50mm×深さ0.8mm、材質ポリフタル酸アミド:PPAに充填し、150°Cの条件下で5時間硬化させて得られた初期の封止体、および耐熱試験初期硬化物をさらに150°Cの条件下で10日間加熱する試験後の封止体それぞれを赤インクに浸漬して24時間後赤インクから封止体を引き上げて封止体の状態を顕微鏡を用いてクラックや剥離の有無を確認した。評価基準としては、封止体において基材と封止材組成物が硬化した部分との間に赤インクが浸透しているものを不合格とし、赤インクが浸透いていないものを合格とした。表中の評価結果は分母が評価サンプル数の総数5個を、分子が赤インク試験の合格サンプルの数を示す。<組成物の製造>各表に示す成分を同表に示す量質量部で用いてこれらを混合し組成物を製造した。第1表、第2表に示される各成分の詳細は以下のとおりである。ポリシロキサン-1:下記式で表されるメチルフェニルジクロロシランの加水分解縮合物。メチルフェニルジクロロシラン100gを室温の条件下で3時間反応させて得られたもの。得られた直鎖状のポリシロキサンをポリシロキサン-1とする。ポリシロキサン-1は、重量平均分子量870、両末端にシラノール基を有し、主鎖中にフェニル基を有し、フェニル基含有量50モル、25°Cで液状、屈折率1.53である。C6H5-Si-CH3O22cHO12e[式中、cは0.76であり、eは0.24である。]ポリシロキサン-2:下記式で表される、メチルフェニルジクロロシランおよびフェニルトリクロロシランの加水分解縮合物。メチルフェニルジクロロシラン100gおよびフェニルトリクロロシラン20gを室温の条件下で3時間反応させて得られたもの。得られたポリシロキサンをポリシロキサン-2とする。ポリシロキサン-2は、重量平均分子量920、シラノール基及びフェニル基を有し、フェニル基含有量57.7モル、25°Cで液状、屈折率1.55であり、ポリシロキサン-2に含まれる少なくとも一部の縮合物は分岐を有する。C6H5-SiO32bC6H5-Si-CH3O22cHO12e[式中、bは0.12でありcは0.66でありeは0.22である。]ポリシロキサン-3:下記式で表される、メチルフェニルジクロロシラン、フェニルトリクロロシランおよびトリメチルクロロシランの加水分解縮合物。メチルフェニルジクロロシラン100g、フェニルトリクロロシラン20gおよびトリメチルクロロシラン1gを室温の条件下で3時間反応させて得られたもの。得られたポリシロキサンをポリシロキサン-3とする。ポリシロキサン-3は、重量平均分子量850、シラノール基及びフェニル基を有し、フェニル基含有量57.5モル、25°Cで液状、屈折率1.55であり、ポリシロキサン-3に含まれる少なくとも一部の縮合物に分岐を有する。C6H5-SiO32bC6H5-Si-CH3O22cCH33-SiO12dHO12e[式中、bは0.12でありdは0.01でありcは0.66であり、eは0.21である。]シリコーンレジン-1:商品名SILRES604屈折率1.53。シラノール基、アルコキシシリル基、フェニル基を有する。25°Cで固体。数平均分子量3000旭化成ワッカー製シリコーンレジン-2:商品名SILRES605屈折率1.53。シラノール基、アルコキシシリル基、フェニル基を有する。25°Cで固体。数平均分子量2000旭化成ワッカー製シリコーンレジン-3:217FLAKE屈折率1.55、アルコキシシリル基、シラノール基、フェニル基を含有する。25°Cで固体。数平均分子量2000東レダウコーニング製エポキシシラン1:KBM-4033-グリシドキシプロピルメチルジエトキシシラン信越化学工業製シリコーン樹脂-1:X-41-1053エポキシ基およびアルコキシ基含有シリコーンオリゴマー、エポキシアルキル基含有トリアルコキシシランの縮合物、エポキシ当量830g/モル、アルコキシ基含有量50質量信越化学工業製シリコーン樹脂-2:M2エポキシ基およびメトキシ基含有シリコーンオリゴマー、γ-グリシドキシプロピルトリメトキシシランとポリメトキシシロキサンとの加水分解縮合物、エポキシ当量222g/モル、アルコキシ基含有量40質量三菱化学製錫触媒:ネオスタンU-200、ジブチル錫ジアセテート日東化成亜鉛触媒:22オクトープZn、2-エチルヘキサン酸亜鉛塩ホープ製薬表中の量は使用した製品の量を示す。ジルコニウム触媒:ナフテン酸とZrテトラブトキサイドを1mol:1molで用いてこれらを室温で2時間撹拌して反応させた後、得られた反応物トリブトキシジルコニウムナフテートと0.1molのネオスタンU-200上述の錫触媒とを加熱で反応させて作製した。第1表、第2表に示す結果から明らかなように、Cシリコーン樹脂を含有せず代わりにエポキシシランを含有する比較例1、C成分を含有しない比較例2、3、は基材との密着性が悪かった。これに対して実施例1~11は基材との密着性に優れる。また実施例1~11は高い屈折率を発現させることができ、高い透過性を有する。A及びBを併用する実施例1~7、9~11は高い硬度を発現させることができ、短時間で高い硬度を発現させ経時的な硬度変化が少なく硬化性に優れる。このように本発明の組成物は、基材との密着性に優れ、高い硬度、高い屈折率を発現させることができ、硬化性具体的には短時間で高い硬度を発現させ経時的な硬度変化が少ない。、熱安定性、作業性に優れ、透明性が高い。高硬度の硬化物は埃や塵が付着しにくいことが要求される材料例えば、光学材料として好適に用いることができる。"